본 발명 의 또 다른 실시 예 에 의하 면 , 노블락 형 페놀 수지 에 경화제 인 헥사 메 칠 렌 테트라 아민 을 1 ~ 20 중량 부 첨가 하 여 메탄올 에 5 ~ 50 중량 부 로 용해 하 여 상기 실시 예의 방법 에 의해 전기 방사 하 여 경화 처리 한 후 활성 화 처리 를 하 여 얻 어 진 초극세 활성 화 섬유 웹 을 부직포 상 그대로 1 . 5 cm × 1 . 5 cm 크기 로 절단 하 여 집 전체 인 니클 호일 ( Ni foil ) 위 에 놓 고 , 정극 ( + 극 ) 과 부극 ( - 극 ) 사이 에 셀룰로오스 계 분리 막 을 끼워 넣 고 , 6 M KOH 수용성 전해질 을 함침 하 여 알루미늄 라이 네이트 처리 된 파우 치 로 밀봉 슈퍼 캐 패 시터 를 제작 하 여 전기 이중층 특성 을 평가 한다 . 사용 전압 은 0 ~ 0 . 9 V , 충 방전 전류 는 1 mA / cm 2 였으며 임피던스 측정 은 주파수 범위 1 mHz ~ 100 kHz 이 다 . 캐 패 시 터 비 축전 용량 은 표 1 에 나타난 것 과 같이 활성 화 처리 조건 에 따라 80 ~ 250 F / g 을 나타내 며 , 활성 화 온도 가 증가 할수록 비표 면적 의 증가 에 기인 한 비 축전 용량 이 증가 하 고 , 전극 저항 특성 은 활성 화 온도 에 그다지 영향 을 받 지 않 음 을 알 수 있 다 .